(57)【特許請求の範囲】
【請求項１】
外面から順に熱可塑性樹脂層と紙層と接着樹脂層と剥離層とプラスチックフィルム層とガスバリヤー層と熱可塑性樹脂層からなる積層体にて構成された紙容器であって、該積層体を前記剥離層と前記プラスチックフィルム層間で剥離可能とし、前記紙容器の端縁部または角端部より前記熱可塑性樹脂層と前記紙層と前記接着樹脂層と前記剥離層からなる外面層と、前記プラスチックフィルム層と前記ガスバリヤー層と前記熱可塑性樹脂層からなる内面層とに分離可能としたことを特徴とする液体用紙容器。
【請求項２】
前記剥離層が、エチレン−酢酸ビニル共重合体樹脂、アクリル系樹脂、塩化ビニル−酢酸ビニル共重合体樹脂、セルロース系樹脂、ポリアミド系樹脂のいずれかからなる１層ないしは異なる樹脂からなる２層からなることを特徴とする請求項１記載の液体用紙容器。
【請求項３】
前記ガスバリヤー層が、アルミニウム箔、アルミニウム蒸着層、酸化珪素蒸着層、酸化アルミニウム蒸着層のいずれかであることを特徴とする請求項１または２に記載の液体用紙容器。
【請求項４】
請求項１〜３のいずれかに記載の液体用紙容器の形状が、前面板と後面板と両側面板と頂部形成板と底部形成板からなるゲーベルトップ型であって、前記頂部形成板および前記底部形成板の外面同志が熱接着される領域に部分的に接着強度調整層が形成されていることを特徴とする液体用紙容器。
【請求項５】
請求項４記載の液体用紙容器において、前記両側面板および前記両側面板の上下に連接された頂部形成板及び底部形成板の中央部にそれぞれ縦方向の折曲線が形成された構成からなることを特徴とする液体用紙容器。
【発明の詳細な説明】
【０００１】
【発明の属する技術分野】
本発明は、容器を構成する積層体を紙を主体とする外面層とプラスチックを主体とする内面層に分離できるようにして、使用済紙容器の再利用を可能にするとともに廃棄し易くしたガスバリヤー性の優れた液体用紙容器に関する。
【０００２】
【従来の技術】
最近、環境保護がさけばれ、包装材料の再利用が話題となっており、ゲーベルトップ型の紙容器においても、ポリエチレン／紙／ポリエチレンの積層体からなる牛乳等の包装に使用される紙容器については、リサイクル活動が行われ資源の再利用による有効利用がなされている。
一方、酒、ワイン、コーヒー等の包装に使用されるゲーベルトップ型の紙容器においては、内容物の保護、流通手段、流通期間の長期化のために、ガスバリアー性の優れた紙容器とする必要があり、ポリエチレン／紙／エチレン−アクリル酸共重合体／アルミニウム箔／接着剤／２軸延伸ポリエチレンテレフタレート／ポリエチレンからなる積層体が一般的に使用されている。また、最近では、上記構成におけるアルミニウム箔／接着剤／２軸延伸ポリエチレンテレフタレートからなる層を、アルミニウム蒸着層ないしは酸化珪素蒸着層を有する２軸延伸ポリエチレンテレフタレートとした構成の積層体が使用されている。
しかしながら、上記のような構成の積層体からなる紙容器においては、積層体の各層間の接着強度が強いために、紙を主体とする外面層とプラスチックを主体とする内面層に分離するのがきわめて難しく、使用済紙容器の再利用が困難であるとともに、きわめて剛性の大きい紙容器であるため紙容器を折り畳んで廃棄するのも困難であるという欠点があった。
【０００３】
【発明が解決しようとする課題】
本発明の目的は、紙容器を構成する積層体を、紙を主体とする外面層とプラスチックを主体とする内面層に分離できるようにして、使用済紙容器の再利用を可能にするとともに廃棄し易くしたガスバリヤー性の優れた液体用紙容器を提供することにある。
【０００４】
【課題を解決するための手段】
外面から順に熱可塑性樹脂層と紙層と接着樹脂層と剥離層とプラスチックフィルム層とガスバリヤー層と熱可塑性樹脂層からなる積層体にて構成された紙容器であって、該積層体を剥離層とプラスチックフィルム層間で剥離可能とし、紙容器の端縁部または角端部より熱可塑性樹脂層と紙層と接着樹脂層と剥離層からなる外面層と、プラスチックフィルム層とガスバリヤー層と熱可塑性樹脂層からなる内面層とに分離可能とした液体用紙容器とすることにより、積層体を剥離層とプラスチックフィルム層間で剥離させて、熱可塑性樹脂層と紙層と接着樹脂層と剥離層からなる紙を主体とする外面層と、プラスチックフィルム層とガスバリヤー層と熱可塑性樹脂層からなるプラスチックを主体とする内面層に分離できるので、紙を主体とする外面層は再利用できるとともに、プラスチックを主体とする内面層は嵩が少なくなり廃棄するのが容易となる。
【０００５】
上記の液体用紙容器において、剥離層をエチレン−酢酸ビニル共重合体樹脂、アクリル系樹脂、塩化ビニル−酢酸ビニル共重合体樹脂、セルロース系樹脂、ポリアミド系樹脂のいずれかからなる１層ないしは異なる樹脂からなる２層からなる構成とすることにより、剥離層とプラスチックフィルム層間で剥離させて、積層体を紙を主体とする外面層とプラスチックを主体とする内面層に容易に分離することができる。
【０００６】
上記の液体用紙容器において、ガスバリヤー層をアルミニウム箔、アルミニウム蒸着層、酸化珪素蒸着層、酸化アルミニウム蒸着層のいずれかとすることにより、酒、ワイン、コーヒー等を包装するのに適したガスバリヤー性の優れた液体用紙容器とすることができる。
【０００７】
上記の液体用紙容器の形状が、前面板と後面板と両側面板と頂部形成板と底部形成板からなるゲーベルトップ型であって、頂部形成板および底部形成板の外面同志が熱接着される領域に部分的に接着強度調整層を形成しておくことにより、頂部および底部の外面同志の熱接着部が剥離し易くなり頂部および底部を解体して、端縁部から積層体を剥離層とプラスチックフィルム層間で剥離させて、紙を主体とする外面層とプラスチックを主体とする内面層に分離し易くなる。
【０００８】
上記の液体用紙容器において、両側面板および両側面板の上下に連接された頂部形成板及び底部形成板の中央部にそれぞれ縦方向の折曲線を形成した構成とすることにより、両側面板を内側に折り込んで折り畳むのが容易となる。
【０００９】
【発明の実施の形態】
以下、図面に基づいて本発明の実施の形態を説明する。
図１は本発明の実施形態の積層構成を示す断面図、図２はゲーベルトップ型容器のブランク板の表面の状態を示す平面図、図３はゲーベルトップ型容器の底部形成板の外面同志の接着部を剥離して分解する手順を示す部分斜視図、図４はゲーベルトップ型容器の折り畳んだ状態を示す斜視図、図５は容器の端部から積層体を外面層と内面層に剥離する状態を示す斜視図、図６は外面層を容器の全長にわたって剥離した状態を示す斜視図、図７は外面層と内面層に剥離させるきっかけを作る別の方法を示す斜視図であって、1,7 はポリエチレン層、２は紙層、３は接着樹脂層、４は剥離層、５はプラスチックフィルム層、６はガスバリヤー層、8,9 は接着強度調整層、11, 12, 13, 14は側面板、11a, 12a, 13a, 14aは頂部形成板、11b, 12b, 13b, 14bは底部形成板、15は接着板、16, 17は折曲線、18は底端縁接着部をそれぞれ表す。
【００１０】
本発明の液体用紙容器の実施形態の積層構成は、図１に示すように、外面から順にポリエチレン層１と紙層２と接着樹脂層３と剥離層４とプラスチックフィルム層５とガスバリヤー層６とポリエチレン層７とが積層された構成である。印刷絵柄はポリエチレン層１の外面に設けられる。上記の構成とすることにより、積層体を剥離層４とプラスチックフィルム層５間で剥離させて、ポリエチレン層１と紙層２と接着樹脂層３と剥離層４からなる外面層と、プラスチックフィルム層５とガスバリヤー層６とポリエチレン層７からなる内面層に分離することができるので、資源の再利用ないしは使用済み容器の廃棄が容易となる。
【００１１】
実施形態の積層体における剥離層４は、エチレン−酢酸ビニル共重合体樹脂、アクリル系樹脂、塩化ビニル−酢酸ビニル共重合体樹脂、セルロース系樹脂、ポリアミド系樹脂を使用して形成される１層ないしは異なる樹脂からなる２層とすることができる。上記の樹脂からなるインキを使用して２軸延伸ポリエチレンテレフタレートフィルム等のプラスチックフィルム面に印刷して剥離層４を形成して剥離層４面に接着樹脂層３を押出しコートにより積層することにより、剥離層４面と接着樹脂層３間はよく接着し、剥離層４とプラスチックフィルム層５間の接着強度は剥離可能な強度とすることができる。
【００１２】
実施形態の積層体における接着樹脂層３としては低密度ポリエチレン、アイオノマー、エチレン−アクリル酸共重合体（ＥＡＡ）、エチレン−メタクリル酸共重合体（ＥＭＡＡ）、エチレン−アクリル酸メチル共重合体（ＥＭＡ）、エチレン−アクリル酸エチル共重合体（ＥＥＡ）、エチレン−メタクリル酸メチル共重合体（ＥＭＭＡ）を使用することができるが、価格、作業性の面から低密度ポリエチレンを使用するのが好ましい。
【００１３】
実施形態の積層構成とすることにより、剥離層４とプラスチックフィルム層５間の接着強度が１０〜１００ｇ／１５ｍｍ巾となって、ゲーベルトップ型等の液体用紙容器とした場合に実用的に問題のない強度が得られ、且つ、剥離層４とプラスチックフィルム層５間で剥離することができるようになる。実施形態の積層体を使用して作製された紙容器の端縁部をほぐす等により、接着樹脂層３とプラスチックフィルム層４との界面で剥離できるので、ポリエチレン層１と紙層２と接着樹脂層３と剥離層４からなる外面層と、プラスチックフィルム層５とガスバリヤー層６とポリエチレン層７とからる内面層とに分離することができ、紙を主体とする外面層は資源の再利用に使用され、プラスチックを主体とする内面層は廃棄が容易となる。
【００１４】
ポリエチレン層１としては低密度ポリエチレンが使用され、ポリエチレン層７としては低密度ポリエチレン、中低密度ポリエチレン、線状低密度ポリエチレン、シングルサイト触媒を用いて重合したエチレン−αオレフイン共重合体等が使用される。紙層２としては２５０〜４５０ｇ／ｍ2 の坪量の板紙が使用される。
ガスバリヤー層６としてはアルミニウム箔、アルミニウム蒸着層、酸化珪素蒸着層、酸化アルミニウム蒸着層が使用される。ガスバリヤー層６としてアルミニウム箔を使用する場合にはウレタン系接着剤等によりプラスチックフィルム層５と積層され、ガスバリヤー層６としてアルミニウム蒸着層、酸化珪素蒸着層、酸化アルミニウム蒸着層を使用する場合には、プラスチックフィルム層５との間にアンカー処理等の接着安定化処理を行うのが好ましい。プラスチックフィルム層５としては蒸着加工適性および耐熱性に優れた２軸延伸ポリエチレンテレフタレート、２軸延伸ナイロン、２軸延伸ポリプロピレン等の２軸延伸フイルムが好適に使用できる。
【００１５】
本発明の液体用紙容器の形状としては、ゲーベルトップ型容器又はフラットトップ型容器等任意であるが、以下、ゲーベルトップ型容器について説明する。ゲーベルトップ型容器を作製するためのブランク板は、図２に示すように、側面板11,12,13,14 と接着板15が折罫を介してそれぞれ連接されると共に、側面板11,12,13,14 の上下端縁には頂部形成板11a,12a,13a,14a 及び底部形成板11b,12b,13b,14b が折罫を介してそれぞれ連接され、側面板12及び側面板14の中央部には縦方向にそれぞれ折曲線16が、頂部形成板12a,14a と底部形成板12b,14b の中央部には縦方向にそれぞれ折曲線17が、側面板11,12,13,14 と頂部形成板11a,12a,13a,14a ないしは底部形成板11b,12b,13b,14b を連接する折罫の上下の所定寸法を除いた状態で形成されている。底部形成板11b,12b,13b,14b の表面同志が熱接着される領域及び頂部形成板11a,12a,13a,14a の表面同志が熱接着される領域にはそれぞれ部分的な接着強度調整層９及び接着強度調整層８が形成されている。印刷絵柄層はブランク板の表面の熱接着される領域を除いた領域に形成される。
【００１６】
接着強度調整層8,9 は、エチレン−酢酸ビニル共重合体、塩素化エチレン−酢酸ビニル共重合体、塩素化ポリエチレン、塩素化ポリプロピレン、環化ゴム、ポリアミド系樹脂、ウレタン系樹脂、アクリル系樹脂、セルロース系樹脂、アルキッド樹脂の単体またはこれらの混合物からなる樹脂インキを使用して印刷することにより形成することができるが、低融点のアクリル樹脂を使用するのが最も好ましい。接着強度調整層8,9 を形成する面積は、底部形成板11b,12b,13b,14b 及び頂部形成板11a,12a,13a,14a の表面同志が熱接着される領域の４０〜１００％の面積とするのがよい。
【００１７】
図２に示すブランク板を、側面板11と接着板15とを熱接着して筒状に成形し、底部形成板11b,12b,13b,14b を折り曲げて熱接着することにより底部を形成した後に、頂部形成板11a,12a,13a,14a を折り曲げて熱接着することにより頂部を形成してゲーベルトップ型容器が得られる。ゲーベルトップ型容器を廃棄する際には、接着強度調整層８が設けられた頂部形成板12a,14a の表面同志が熱接着された部分を剥離すると共に、接着強度調整層９が設けられた底部形成板12b,13b,14b の表面同志が熱接着された部分を剥離して、ゲーベルトップ型容器の頂部及び底部を解体してから、両側面板12,14 を幅方向の中央部の折曲線16にて内方に折り曲げると共に、頂部形成板12a,14a 及び底部形成板12b,14b を幅方向の中央部の折曲線17にてそれぞれ内方に折り曲げることにより、図４に示すように折り畳むことができる。
【００１８】
接着強度調整層９が設けられた底部形成板12b,13b,14b の表面同志が熱接着された部分を剥離してゲーベルトップ型容器の底部を解体する手順は、図３に示すように、図３（イ）に示す状態から、底部の端縁接着部18を底部形成板13b から剥離して起こし、図３（ロ）に示す状態とする。更に、底部形成板12b,14b の表面同志が熱接着された部分を剥離して端縁接着部18を分離し、図３（ハ）に示す状態とする。次いで、側面板12,14 を幅方向の中央部の折曲線16にて内方に折り曲げると共に、頂部形成板12a,14a を幅方向の中央部の折曲線17にて内方に折り曲げることにより、ゲーベルトップ型の容器を、図４に示す折り畳んだ状態とすることができる。
【００１９】
図４に示す紙容器の折り畳んだ状態で、後面板11と頂部形成板11a と底部形成板11b の接着板15と接着された側端部の積層体の端縁が露出している部分の角端部を折り曲げることにより、積層体を剥離層４とプラスチックフィルム層５間にて剥離させることができるので、図５に示すように頂部形成板11a 及び底部形成板11b の角端部から剥離を開始し、図６に示すように後面板11と頂部形成板11a と底部形成板11b の側端部の全長にわたって剥離させることにより、積層体をポリエチレン層１と紙層２と接着樹脂層３と剥離層４からなる外面層と、プラスチックフィルム層５とガスバリヤー層６とポリエチレン層７からなる内面層に分離することができる。また、図７に示すように、頂部熱接着部の外面同士の接着部を剥がした後に、対向する角部を掴んで対角線方向に引っ張ることにより、積層体を剥離層４とプラスチックフィルム層５間で剥離させ、その部分をきっかけにして積層体を外面層と内面層に分離することができる。分離したポリエチレン層１と紙層２と接着樹脂層３と剥離層４からなる紙を主体とする外面層は、牛乳用容器と同様に再利用することができるとともに、プラスチックフィルム層５とガスバリヤー層６とポリエチレン層７からなるプラスチックを主体とする内面層は嵩が少なくなるので廃棄が容易となる。
【００２０】
【実施例】
実施例１
１２μの２軸延伸ポリエチレンテレフタレートフィルムと７μのアルミニウム箔をウレタン系接着剤を使用してドライラミネーションにより積層し、アルミニウム箔面に６０μのポリエチレンフィルムをウレタン系接着剤を使用してドライラミネーションにより積層するとともに、２軸延伸ポリエチレンテレフタレートフィルム面に下記組成のインキを使用して１μの厚さに剥離層を形成して積層フィルムを作製した。
〔剥離層を形成するインキの組成（重量部）〕
エチレン−酢酸ビニル共重合体                            １０
（エバフレックス２２０、三井デュポンポリケミカル）
トルエン（溶剤）                                        ９０
次いで、４００ｇの板紙の一方の面に３０μのポリエチレンを押出しにより積層し、板紙の他方の面と上記で作製した積層フィルムの剥離層面とを、２５μ厚さのポリエチレンの押出しラミネーションにより積層して、ポリエチレン３０μ／板紙４００ｇ／ポリエチレン２５μ／剥離層／２軸延伸ポリエチレンテレフタレート１２μ／ウレタン系接着剤／アルミニウム箔７μ／ウレタン系接着剤／ポリエチレンフィルム６０μからなる積層体を作製した。
【００２１】
得られた積層体におけるエチレン−酢酸ビニル共重合体からなる剥離層と２軸延伸ポリエチレンテレフタレートフィルム間の接着強度は２０ｇ／１５ｍｍ巾であり、ゲーベルトップ型容器を作製する積層体としては十分な接着強度を有しており、且つ剥離層と２軸延伸ポリエチレンテレフタレート間で剥離させることができる強度であるので、積層体をポリエチレン／板紙／ポリエチレン／剥離層からなる外面層と、２軸延伸ポリエチレンテレフタレート／ウレタン系接着剤／アルミニウム箔／ウレタン系接着剤／ポリエチレンフィルムからなる内面層とに分離することができるものであった。
上記積層体の３０μのポリエチレン面に印刷絵柄を形成するとともに所定の領域に接着強度調整層を印刷により形成してから、打ち抜きによりゲーベルトップ型容器用のブランク板を作製し、そのブランク板を筒貼りし頂部および底部を熱接着により形成してゲーベルトップ型容器を作製した。
上記で得られたゲーベルトップ型容器の頂部及び底部における外面同士の接着部を剥離してから容器を折り畳み、角端部を折り曲げることにより、折り畳んだ容器の角端部から、積層体をポリエチレン／板紙／ポリエチレン／剥離層からなる外面層と、２軸延伸ポリエチレンテレフタレート／ウレタン系接着剤／アルミニウム箔／ウレタン系接着剤／ポリエチレンフィルムからなる内面層とに分離することができた。
【００２２】
実施例２
アルミニウム蒸着層を形成した１２μの２軸延伸ポリエチレンテレフタレートフィルムのアルミニウム蒸着層面にエチレン−メタクリル酸共重合体を１５μの厚さに押出して４５μのポリエチレンフィルムを押出しラミネーションにより積層するとともに、２軸延伸ポリエチレンテレフタレートフィルム面に下記組成のインキＡを使用して１μの厚さに印刷し、その上に下記組成のインキＢを使用して１μの厚さに印刷して２層の剥離層を形成した積層フィルムを作製した。
〔剥離層を形成するインキＡの組成（重量部）〕
アクリル樹脂（ダイアナールＤＲ−８０、三菱レーヨン）    ３０
トルエン（溶剤）                                        ７０
〔剥離層を形成するインキＢの組成（重量部）〕
エチレン−酢酸ビニル共重合体                            １０
（エバフレックス２２０、三井デュポンポリケミカル）
トルエン（溶剤）                                        ９０
４００ｇの板紙の一方の面に３０μのポリエチレンを押出コートにより積層し、板紙の他方の面と上記で作製した積層フィルムのエチレン−酢酸ビニル共重合体からなる剥離層面とを、ポリエチレンを２５μの厚さに押出して積層することにより、ポリエチレン３０μ／板紙４００ｇ／ポリエチレン２５μ／２層の剥離層／２軸延伸ポリエチレンテレフタレート１２μ／アルミニウム蒸着層／エチレン−メタクリル酸共重合体１５μ／ポリエチレンフィルム４５μからなる積層体を作製した。
得られた積層体のアクリル樹脂からなる剥離層と２軸延伸ポリエチレンテレフタレートフィルム間の接着強度は１５ｇ／１５ｍｍ巾であり、ゲーベルトップ型容器を作製する積層体としては十分な接着強度を有しており、且つ、アクリル樹脂からなる剥離層と２軸延伸ポリエチレンテレフタレート間で積層体を容易に剥離させることができた。
実施例１と同様にしてゲーベルトップ型容器を作製し、頂部及び底部における外面同士の接着部を剥離してから容器を折り畳み、角端部を折り曲げることにより、折り畳んだ容器の角端部から、積層体をアクリル樹脂からなる剥離層と２軸延伸ポリエチレンテレフタレートフィルム間で剥離させて、ポリエチレン／板紙／ポリエチレン／剥離層からなる外面層と、２軸延伸ポリエチレンテレフタレート／アルミニウム蒸着層／エチレン−メタクリル酸共重合体／ポリエチレンフィルムからなる内面層とに分離することができた。
【００２３】
【発明の効果】
外面から順に熱可塑性樹脂層と紙層と接着樹脂層と剥離層とプラスチックフィルム層とガスバリヤー層と熱可塑性樹脂層からなる積層体にて構成した液体用紙容器とすることにより、積層体を剥離層とプラスチックフィルム層間で剥離させて、熱可塑性樹脂層と紙層と接着樹脂層と剥離層からなる紙を主体とする外面層と、プラスチックフィルム層とガスバリヤー層と熱可塑性樹脂層からなるプラスチックを主体とする内面層に分離できるので、紙を主体とする外面層は再利用できるとともに、プラスチックを主体とする内面層は嵩が少なくなり廃棄するのが容易となる。
上記の液体用紙容器において、剥離層をエチレン−酢酸ビニル共重合体樹脂、アクリル系樹脂、塩化ビニル−酢酸ビニル共重合体樹脂、セルロース系樹脂、ポリアミド系樹脂にて形成される１層もしくは異なる２層とすることにより、剥離層とプラスチックフィルム層間で剥離させて、積層体を紙を主体とする外面層とプラスチックを主体とする内面層に容易に分離することができる。
上記の液体用紙容器において、ガスバリヤー層をアルミニウム箔、アルミニウム蒸着層、酸化珪素蒸着層、酸化アルミニウム蒸着層とした構成とすることにより、酒、ワイン、コーヒー等を包装するのに適したガスバリヤー性の優れた液体用紙容器とすることができる。
上記の液体用紙容器の形状が、前面板と後面板と両側面板と頂部形成板と底部形成板からなるゲーベルトップ型であって、頂部形成板および底部形成板の外面同志が熱接着される領域に部分的に接着強度調整層を形成しておくことにより、頂部および底部の外面同志の熱接着部が剥離し易くなり頂部および底部を解体して、端縁部から積層体を接着樹脂層と剥離層間で剥離させて、紙を主体とする外面層とプラスチックを主体とする内面層に分離し易くなる。
上記の液体用紙容器において、両側面板および両側面板の上下に連接された頂部形成板及び底部形成板の中央部にそれぞれ縦方向の折曲線を形成した構成とすることにより、両側面板を内側に折り込んで折り畳むのが容易となる。
【図面の簡単な説明】
【図１】本発明の実施形態の積層構成を示す断面図。
【図２】ゲーベルトップ型容器のブランク板の表面の状態を示す平面図。
【図３】ゲーベルトップ型容器の底部形成板の外面同志の接着部を剥離して分解する手順を示す部分斜視図。
【図４】ゲーベルトップ型容器の折り畳んだ状態を示す斜視図。
【図５】容器の端部から積層体を外面層と内面層に剥離する状態を示す斜視図。
【図６】外面層を容器の全長にわたって剥離した状態を示す斜視図。
【図７】外面層と内面層に剥離させるきっかけを作る別の方法を示す斜視図。
【符号の説明】
1, 7  ポリエチレン層
２  紙層
３  接着樹脂層
４  剥離層
５  プラスチックフィルム層
６  ガスバリヤー層
８，９  接着強度調整層
11, 12, 13, 14  側面板
11a, 12a, 13a, 14a  頂部形成板
11b, 12b, 13b, 14b  底部形成板
15  接着板
16, 17  折曲線
18  底端縁接着部
【図１】
0004549451.tif 000002
【図２】
0004549451.tif 000003
【図３】
0004549451.tif 000004
【図４】
0004549451.tif 000005
【図５】
0004549451.tif 000006
【図６】
0004549451.tif 000007
【図７】
0004549451.tif 000008